(57)【要約】【課題】高容量化が可能で、短絡が抑制された、より信頼性の高い捲回電極および電池を提供する。【解決手段】捲回電極の製造方法は、（ａ）正極４および負極３のうちのいずれか一方に、第１の樹脂を含む第１の塗料を塗布して、第１の多孔性絶縁層２ａを形成し、正極４および負極３のうちのいずれか一方に、第１の樹脂よりも軟化点が高い第２の樹脂を含む第２の塗料を塗布して、第２の多孔性絶縁層２ｂを形成し、正極と負極との間に第１の多孔性絶縁層２ａが配置され、かつ第２の多孔性絶縁層２ｂが一方の最外層となるように正極と負極とを重ねて積層体を形成する工程と、（ｂ）積層体を、加圧しながら第１の樹脂の軟化点以上第２の樹脂の軟化点未満の温度で加熱して、第１の多孔性絶縁層を介して正極と負極とを接合する工程と、工程（ｂ）の後に、積層体を捲回する工程と、を含む。【選択図】図１
2006164883.tif 000002
【特許請求の範囲】
【請求項１】
（ａ）１対の正極活物質層と、前記１対の正極活物質層の間に配置された正極集電体とを含む帯状の正極、および１対の負極活物質層と、前記１対の負極活物質層の間に配置された負極集電体とを含む帯状の負極のうちのいずれか一方に、第１の樹脂を含む第１の塗料を塗布して、第１の多孔性絶縁層を形成し、前記正極および前記負極のうちのいずれか一方に、前記第１の樹脂よりも軟化点が高い第２の樹脂を含む第２の塗料を塗布して、第２の多孔性絶縁層を形成し、前記正極と前記負極との間に前記第１の多孔性絶縁層が配置され、かつ前記第２の多孔性絶縁層が一方の最外層となるように前記正極と前記負極とを重ねて積層体を形成する工程と、
（ｂ）前記積層体を、加圧しながら、前記第１の樹脂の軟化点以上前記第２の樹脂の軟化点未満の温度で加熱して、前記第１の多孔性絶縁層を介して前記正極と前記負極とを接合する工程と、
（ｃ）前記工程（ｂ）の後に、前記積層体を捲回する工程と、を含む捲回電極の製造方法。
【請求項２】
前記工程（ｃ）において、前記積層体を偏平状に捲回する請求項１に記載の捲回電極の製造方法。
【請求項３】
前記工程（ｃ）において、前記積層体を捲回して得た捲回体を、加圧しながら、前記第２の樹脂の軟化点以上の温度で加熱して、前記正極または前記負極と、前記第２の多孔性絶縁層とを接合する請求項１に記載の捲回電極の製造方法。
【請求項４】
前記工程（ｃ）において、前記積層体を捲回して得た捲回体を、加圧しながら、前記第２の樹脂の軟化点以上前記第１の樹脂の融点未満の温度で加熱して、前記正極または前記負極と、前記第２の多孔性絶縁層とを接合する請求項１に記載の捲回電極の製造方法。
【請求項５】
前記負極は、前記正極よりも幅広であり、
前記工程（ａ）において、前記負極の幅方向の両縁部が前記正極からはみでるように、前記負極と前記正極とを重ねる請求項１に記載の捲回電極の製造方法。
【請求項６】
前記工程（ａ）において、前記第１の多孔性絶縁層および前記第２の多孔性絶縁層を前記負極に形成する請求項５に記載の捲回電極の製造方法。
【請求項７】
前記積層体を捲回して得られる捲回体の最外周が前記正極の捲き終り部分からなるように、前記工程（ａ）において、長手方向の長さが前記負極のそれよりも長い前記正極を用意し、
前記工程（ｃ）において、前記積層体を前記正極が内側となるように捲回する請求項６に記載の捲回電極の製造方法。
【請求項８】
前記工程（ｂ）において、前記積層体を、６０℃以上２００℃未満の温度で加熱する請求項１に記載の捲回電極の製造方法。
【請求項９】
前記工程（ｃ）において、前記捲回体を、２００℃より低い温度で加熱する請求項３に記載の捲回電極の製造方法。
【請求項１０】
前記工程（ｂ）において、前記積層体を、加圧しながら加熱することにより、前記第１の多孔性絶縁層および第２の多孔性絶縁層の厚みを薄くする請求項１に記載の捲回電極の製造方法。
【請求項１１】
請求項１に記載の捲回電極の製造方法により作製された捲回電極と、電解液とを、樹脂を含む容器内に入れ、前記容器を封止した後、前記容器の外側から、前記積層体を捲回して得た捲回体を加圧しながら加熱して、前記正極または前記負極と、前記第２の多孔性絶縁層とを接合する工程を含むことを特徴とする電池の製造方法。
【請求項１２】
前記第２の樹脂の軟化点より低い温度で、前記捲回体を加熱する請求項１１に記載の電池の製造方法。
【請求項１３】
前記第１の樹脂の融点より低い温度で、前記捲回体を加熱する請求項１２に記載の電池の製造方法。
【請求項１４】
帯状の正極と、帯状の負極と、前記正極と前記負極の間に配置された帯状の第１の多孔性絶縁層と、一方の最外層となるように配置された帯状の第２の多孔性絶縁層とを含む積層体が、捲回された捲回電極であって、
前記第１の多孔性絶縁層は、第１の樹脂を含む第１の塗料を塗布することにより形成されており、
前記第２の多孔性絶縁層は、第２の樹脂を含む第２の塗料を塗布することにより形成されており、
前記第１の多孔性絶縁層は、前記正極および前記負極に接合されており、
前記第２の樹脂の軟化点は、前記第１の樹脂の軟化点よりも高いことを特徴とする捲回電極。
【発明の詳細な説明】
【技術分野】
【０００１】
本発明は、捲回電極およびその製造方法、並びに電池の製造方法に関する。
【背景技術】
【０００２】
近年、携帯電話、ＰＤＡ、ノートパソコン等のモバイル機器の重要性が高まるとともにそれに搭載される電池の重要性もますます増大している。特に、環境への配慮から、繰り返し充電できる２次電池の重要性が増大している。２次電池は、自動車、電動自転車、家庭用電力貯蔵システム、または業務用電力貯蔵システム等への適用が検討されている。
【０００３】
電池を構成する１対の帯状の電極(正極、負極)は、通常、金属箔の両面に、活物質とバインダーとを含む活物質層が形成された構造をしている。正極と負極との間、および負極の正極側の反対側にはそれぞれ、セパレータと呼ばれる、例えば帯状のポリエチレン製微多孔膜が配置されている。正極と負極と２枚のセパレータとを含む積層体は、例えば、円筒状、または扁平状に捲回され、電解液と伴に容器内に収められている。上記セパレータは、正極と負極とを絶縁している。携帯電話等に通常用いられている角型のＬｉイオン電池では、缶の内部の体積を有効に利用するために、積層体が扁平状に捲回された捲回電極が用いられている。
【０００４】
ところで、より薄いセパレータを用いることにより捲回体のうちのセパレータが占める体積を減らし、活物質の充填量を多くする（高容量化する）ことが提案されている。例えば、上記ポリエチレン製微多孔膜のような独立したフィルムに代えて、正極または負極のうちのいずれかの活物質層に絶縁性材料を塗布することにより形成された多孔性絶縁層をセパレータとして用いれば、セパレータの厚みをより薄くすることができる（例えば、特許文献１〜５参照）。
【特許文献１】特開平１−１６７９４８号公報
【特許文献２】特開平１０−２８４０６５号公報
【特許文献３】国際公開第９８／３８６８８号パンフレット
【特許文献４】特開平１１−２８８７４１号公報
【特許文献５】特開２０００−１４９９０６号公報
【発明の開示】
【発明が解決しようとする課題】
【０００５】
しかし、捲回前の積層体において、２層の多孔性絶縁層がそれぞれ正極および負極のうちのいずれか一方の活物質層に一体化され、正極と負極とが非接合状態である場合、例えば、負極の両面にそれぞれ多孔性絶縁層が形成された一体化物と、正極とが非接合状態である場合、下記のような問題がある。
【０００６】
積層体を捲回する際に、曲率が大きい部分、特に捲回体の最内周近傍で、負極活物質層に割れが生じることがある。このような場合、負極に一体化された多孔性絶縁層にも割れが生じる。多孔性絶縁層に割れが生じると正極および負極間に短絡が生じる恐れがある。上記多孔性絶縁層の割れは、特に、捲回電極が扁平状である場合により一層起こり易い。従来の捲回電極の製造方法では、高容量化を可能としつつ、多孔性絶縁層の割れを抑制して短絡の発生を抑制することは困難であった。
【０００７】
本発明は、高容量化が可能であり、短絡の発生を抑制して、より信頼性の高い捲回電極および電池を容易に提供する。
【課題を解決するための手段】
【０００８】
本発明の捲回電極の製造方法は、（ａ）１対の正極活物質層と、前記１対の正極活物質層の間に配置された正極集電体とを含む帯状の正極、および１対の負極活物質層と、前記１対の負極活物質層の間に配置された負極集電体とを含む帯状の負極のうちのいずれか一方に、第１の樹脂を含む第１の塗料を塗布して、第１の多孔性絶縁層を形成し、前記正極および前記負極のうちのいずれか一方に、前記第１の樹脂よりも軟化点が高い第２の樹脂を含む第２の塗料を塗布して、第２の多孔性絶縁層を形成し、前記正極と前記負極との間に前記第１の多孔性絶縁層が配置され、かつ前記第２の多孔性絶縁層が一方の最外層となるように前記正極と前記負極とを重ねて積層体を形成する工程と、（ｂ）前記積層体を、加圧しながら、前記第１の樹脂の軟化点以上前記第２の樹脂の軟化点未満の温度で加熱して、前記第１の多孔性絶縁層を介して前記正極と前記負極とを接合する工程と、（ｃ）前記工程（ｂ）の後に前記積層体を捲回する工程と、を含む。
【０００９】
本発明の電池の製造方法は、本発明の捲回電極の製造方法により作製された捲回電極と電解液とを、樹脂を含む容器内に入れ、前記容器を封止した後、前記容器の外側から、前記積層体を捲回して得た捲回体を加圧しながら加熱して、前記正極または前記負極と、前記第２の多孔性絶縁層とを接合する工程を含む。
【００１０】
尚、本明細書において、軟化点は、ＪＩＳ  Ｋ  ７２０６に準拠して測定された値である。
【発明の効果】
【００１１】
本発明では、高容量化が可能で、短絡の発生が抑制された、より信頼性の高い捲回電極および電池を容易に提供できる。
【発明を実施するための最良の形態】
【００１２】
以下に、本発明の捲回電極およびその製造方法の一例、電池の製造方法の一例について図面を用いて説明する。
【００１３】
(実施形態１)
本実施形態では、Ｌｉイオン電池を構成する捲回電極を例に挙げて説明する。
【００１４】
まず、図１Ａに示すように、１対の正極活物質層４ａ，４ｂと、１対の正極活物質層４ａ，４ｂの間に配置された正極集電体４ｃとを含む帯状の正極４を作製する。
【００１５】
一方で、図１Ａに示すように、１対の負極活物質層３ａ，３ｂと、１対の負極活物質層３ａ，３ｂの間に配置された負極集電体３ｃとを含む帯状の負極３を作製する。
【００１６】
次に、図１Ｂに示すように、負極活物質層３ａ上に、第１の樹脂を含む第１の塗料を塗布して、第１の多孔性絶縁層２ａを形成する。
【００１７】
次に、図１Ｃに示すように、負極活物質層３ｂ上に、第１の樹脂よりも軟化点が高い第２の樹脂を含む第２の塗料を塗布して、第２の多孔性絶縁層２ｂを形成する。
【００１８】
次に、図１Ｄに示すように、正極４と負極３との間に第１の多孔性絶縁層２ａが配置され、かつ第２の多孔性絶縁層２ｂが一方の最外層となるように正極４と負極３とを重ねて積層体を形成する。
【００１９】
次に、積層体を、熱ロールプレス機等を用いて厚み方向に加圧しながら、第１の樹脂の軟化点以上第２の樹脂の軟化点未満の温度で加熱して、第１の多孔性絶縁層２ａを介して正極４と負極３とを接合する。
【００２０】
積層体を加圧する際の圧力について特に制限はないが、１×１０6Ｐａ〜１×１０9Ｐａが適当である。加熱温度は、６０℃以上２００℃未満が好ましい。
【００２１】
次に、例えば、積層体の第２の多孔性絶縁層２ｂ側の反対側、すなわち、図１Ｄに示した積層体では正極４側が内側となるように積層体を捲回して、捲回電極１とする（図３参照）。
【００２２】
本実施形態の捲回電極の製造方法では、塗料を塗布することにより第１の多孔性絶縁層２ａと第２の多孔性絶縁層２ｂとを形成するので（図１Ｂ〜Ｃ参照）、例えば、独立に形成されたフィルムを接合することによって第１の多孔性絶縁層２ａおよび第２の多孔性絶縁層２ｂを形成するよりも、薄い第１の多孔性絶縁層２ａおよび第２の多孔性絶縁層２ｂを形成できる。そのため、捲回電極のうちの第１の多孔性絶縁層２ａおよび第２の多孔性絶縁層２ｂが占める体積を減らして活物質の充填量を多くすることが可能となり、高容量化が可能となる。
【００２３】
また、本実施形態の捲回電極の製造方法では、正極４と第１の多孔性絶縁層２ａと負極３とが、この順で配置され、これらが捲回前に一体化されているので、捲回に伴う第１の多孔性絶縁層２ａの割れの発生を抑制でき、よって、正極４および負極３間の短絡の発生を抑制できる。これにより、捲回電極の信頼性を高めることができる。
【００２４】
さらに、第２の多孔性絶縁層２ｂに含まれる第２の樹脂の軟化点は、第１の多孔性絶縁層２ａに含まれる第１の樹脂の軟化点よりも高いので、正極４と負極３との間に第１の多孔性絶縁層２ａが配置され、かつ第２の多孔性絶縁層２ｂが一方の最外層となるように正極４と負極３とを重ねて得られる積層体に対して行う加圧加熱処理を、例えば、熱ロールプレス機や加熱プレス機等で直に行える。すなわち、本実施形態では、正極４と第１の多孔性絶縁層２ａと負極３との一体化が、容易に行える。
【００２５】
以上のことより、本実施形態の捲回電極の製造方法によれば、高容量化が可能で、短絡の発生が抑制された、信頼性の高い捲回電極を容易に提供できる。
【００２６】
図１Ａに示すように、正極４は、正極集電体４ｃと電池の正極端子とを電気接続するための正極集電タブ７を備えていてもよい。正極集電タブ７は、例えば、導電性接着剤（例えば、アルミペースト）等を用いて正極集電体４ｃへ接合できる。正極集電タブ７は、例えば、正極集電体４ｃの捲き始め側であって、正極活物質層４ａ，４ｂが形成されていない正極活物質層欠如部４ｃ'に接合すると好ましい。
【００２７】
負極３は、負極集電体３ｃと電池の負極端子とを電気接続するための負極集電タブ８を備えていてもよい。負極集電タブ８は、例えば、導電性接着剤（例えば、銀ペースト）等を用いて負極集電体３ｃへ接合できる。負極集電タブ８は、例えば、負極集電体３ｃの捲き終わり側であって、負極活物質層３ａ，３ｂが形成されていない負極活物質層欠如部３ｃ'に接合すると好ましい。
【００２８】
本実施形態の捲回電極の製造方法では、積層体を、加圧しながら加熱して、第１の多孔性絶縁層２ａを介して正極４と負極３とを接合する際に、第１の多孔性絶縁層２ａおよび第２の多孔性絶縁層２ｂの厚みを薄くしてもよい。加圧により第１の多孔性絶縁層２ａおよび第２の多孔性絶縁層２ｂの厚みを薄くすれば、さらなる高容量化が可能となる。
【００２９】
また、本実施形態の捲回電極の製造方法では、積層体を捲回して得た捲回体を、加圧しながら、第２の樹脂の軟化点以上の温度で加熱して、第２の多孔性絶縁層２ｂと正極４とを接合すると好ましい。第２の多孔性絶縁層２ｂと正極４とを接合して、捲回体を一体化すれば、捲回体（捲回電極）の取り扱い性が容易となり、捲回電極の容器内への収納が容易となる。
【００３０】
捲回体を加圧する際の圧力について特に制限はないが、圧力は、１×１０6Ｐａ〜１×１０9Ｐａが適当である。
【００３１】
捲回体を加圧しながら加熱する温度（Ｔ3とする）は、２００℃より低いと好ましい。第１の樹脂が結晶性樹脂、例えば、エチレン−酢酸ビニル共重合体（ＥＶＡ）等である場合、加熱温度Ｔ3は、第１の多孔性絶縁層の多孔性を保持する観点からは、第１の樹脂の融点未満の温度であると好ましい。第１の樹脂が非結晶性樹脂である場合、例えば、シクロオレフィンポリマー（例えば、日本ゼオン(株)製、ゼオノア（登録商標）、三井化学(株)製、アペル（登録商標）等）である場合、第１の多孔性絶縁層の多孔性を保持する観点からは、加熱温度Ｔ3は、例えば、Ｔ3≦Ｔ1＋２０℃の関係を満たしていると好ましい。Ｔ1は、第１の樹脂の軟化点である。
【００３２】
図２に示すように、負極３は、正極４よりも幅広であり、負極３の幅方向の両縁部３ｆが正極４からはみでるように、負極３と正極４とを重ねると好ましい。リチウムイオン電池では、電池の使用に伴って負極３の周縁部に析出するリチウムデンドライトが、第１の多孔性絶縁層２ａまたは第２の多孔性絶縁層２ｂを突き破って正極４に接触し、短絡を引き起こし、電池を短寿命化してしまうという問題がある。負極３の幅を、正極４のそれよりも大きくし、負極３の幅方向の両縁部３ｆが正極４からはみでるように、正極４と負極３とを配置すれば、負極の両縁部３ｆにおけるリチウムデンドライトの析出を抑制でき、その結果、短絡をより一層抑制できる。
【００３３】
負極３の幅が、正極４のそれより大きい場合、第１の多孔性絶縁層２ａおよび第２の多孔性絶縁層２ｂは負極３に形成すると好ましい。この場合、正極４の幅よりも幅広の第１の多孔性絶縁層２ａおよび第２の多孔性絶縁層２ｂを形成できるので、負極３と正極４との絶縁をより確実に行えるからである。
【００３４】
負極３に第１の多孔性絶縁層２ａおよび第２の多孔性絶縁層を形成する場合であって、積層体を正極３が内側となるように捲回する場合、積層体を捲回して得られる捲回体の最外周が、正極４の捲き終り部分からなるように、長手方向の長さが負極３のそれよりも長い正極４を用いると好ましい。捲回体の最外周が、正極４の捲き終り部分からなれば、捲回体を加圧しながら加熱して一体化する際に、加熱プレス機等によって捲回体を直に挟んでも、第２の樹脂が加熱プレス機に付着する等の問題が生じないので、捲回体の一体化が容易に行える。
【００３５】
正極集電体４ｃの材料としては、特に制限はないが、例えば、Ａｌ箔である。
【００３６】
正極活物質層４ａ，４ｂは、例えば、正極活物質とバインダーとを混合したスラリーを、正極集電体４ｃに塗布した後、正極集電体４ｃに塗布されたスラリーを乾燥し、次いで、厚み方向にプレスすることで形成できる。スラリーの塗布は、例えば、ドクターブレード法や、スプレー塗布等の方法により行える。上記スラリーは、必要に応じて導電性材料をさらに含んでいてもよい。
【００３７】
正極活物質としては、例えば、ＬｉＣｏＯ2、ＬｉＮｉＯ2、ＬｉＭｎ2Ｏ4、ＬｉＮｉ1/3Ｃｏ1/3Ｍｎ1/3Ｏ、ＬｉＦｅＰｏ4等の無機酸化物を用いることができる。
【００３８】
バインダーとしては、ポリテトラフルオロエチレン（ＰＴＦＥ）、ポリフッ化ビニリデン（ＰＶＤＦ）等のフッ素系樹脂、スチレンブタジエンゴム（ＳＢＲ）、エチレンプロピレンジエンマルチブロックポリマー等のゴム系樹脂、カルボキシメチルセルロース（ＣＭＣ）等のセルロース系樹脂等が挙げられる。これらのバインダーは、単独または混合して用いることができる。
【００３９】
導電性材料としては、アセチレンブラック（ＡＢ）、ケッチェンブラック（ＫＢ）、黒鉛、非晶質炭素等の炭素材料が挙げられる。これらの導電性材料は、単独または混合して用いることができる。
【００４０】
正極集電タブ７の材料としては、特に制限はないが、例えば、Ａｌ，Ｎｉ等が挙げられる。正極集電タブ７の形状について特に制限はないが、例えば、短冊状である。
【００４１】
負極集電体３ｃの材料としては、特に制限はないが、例えば、Ｃｕ箔である。
【００４２】
負極活物質層３ａ，３ｂは、例えば、負極活物質とバインダーとを混合したスラリーを、負極集電体３ｃに塗布した後、負極集電体３ｃに塗布されたスラリーを乾燥し、次いで、厚み方向にプレスすることで形成できる。スラリーの塗布は、例えば、ドクターブレード法や、スプレー塗布等の方法により行える。上記スラリーは、必要に応じて導電性材料をさらに含んでいてもよい。
【００４３】
負極活物質としては、例えば、Ｓｎ、Ｓｉ等のＬｉと合金化可能な金属、金属リチウム、ＬｉＡｌ合金、非晶質炭素、人造黒鉛、天然黒鉛、フラーレン、ナノチューブ等のリチウムを吸蔵放出可能な炭素系材料、Ｌｉ4Ｔｉ5Ｏ12、Ｌｉ2Ｔｉ3Ｏ7等のリチウムを吸蔵放出可能なチタン酸リチウム等を用いることができる。
【００４４】
バインダーとしては、ＰＶＤＦ、ＰＴＦＥ、ＳＢＲ、カルボキシメチルセルロース(ＣＭＣ)等が挙げられる。これらのバインダーは、単独または混合して用いることができる。
【００４５】
導電性材料としては、ＡＢ、ＫＢ、非晶質炭素等の炭素材料が挙げられる。これらの導電性材料は、単独または混合して用いることができる。
【００４６】
負極集電タブ８の材料としては、特に制限はないが、例えば、Ｃｕ、ＳＵＳ等が挙げられる。負極集電タブ８の形状について特に制限はないが、例えば、短冊状である。
【００４７】
第１の塗料に含まれる第１の樹脂としては、軟化点が６０℃以上２００℃未満であるものが好ましい。第１の樹脂の軟化点が低すぎると、捲回電極の使用の際に、第１の樹脂が軟化し、電池特性を劣化させてしまう恐れがある。第１の樹脂の軟化点が高すぎると、第１の多孔性絶縁層２ａを介して正極４と負極３とを接合する際の加熱温度が高くなりすぎる。上記加熱温度が高すぎると、負極活物質層３ａ，３ｂや正極活物質層４ａ，４ｂに含まれるバインダーが劣化し、負極活物質層３ａ，３ｂが負極集電体３ｃから、正極活物質層４ａ，４ｂが正極集電体４ｃから剥離する等の問題が生じ、電極特性を劣化させてしまう恐れがある。第１の樹脂の軟化点が、後述する第２の樹脂の軟化点よりも低く、かつ６０℃以上２００℃未満の範囲内にあれば、積層体を６０℃以上２００℃未満の温度で加熱することにより、熱による電極特性の劣化を抑制しながら、第１の多孔性絶縁層２ａを介して正極４と負極３とを接合できる。
【００４８】
第２の塗料に含まれる第２の樹脂としては、軟化点が第１の樹脂の軟化点よりも高ければ特に限定されないが、軟化点が２００℃より低いものが好ましい。第２の樹脂の軟化点が高すぎると、捲回体を加圧しながら加熱して、捲回体を一体化する際に、負極活物質層３ａ，３ｂや、正極活物質層４ａ，４ｂに含まれるバインダーが劣化し、負極活物質層３ａ，３ｂが負極集電体３ｃから、正極活物質層４ａ，４ｂが正極集電体４ｃから剥離する等の問題が生じ、電極特性を劣化させてしまう恐れがあるからである。第２の樹脂の軟化点が、２００℃よりも低ければ、捲回体を２００℃より低い温度で加熱することにより、熱による電極特性の劣化を抑制しながら、捲回体を一体化できる。
【００４９】
ここで、第１の樹脂の軟化点をＴ1、第２の樹脂の軟化点をＴ2とすると、Ｔ2がＴ1よりも大きければ、Ｔ2とＴ1との差について特に制限はない。しかし、第１の多孔性絶縁層２ａを介して正極４と負極３とを接合する際の加熱温度、および捲回体を一体化する際の加熱温度の設定の容易性の観点からは、Ｔ2とＴ1との差が２０℃以上となるように第１の樹脂と第２の樹脂とを選択することが好ましい。
【００５０】
第１の多孔性絶縁層２ａおよび第２の多孔体絶縁層２ｂは、例えば、有機微粒子と必要の応じてバインダーとを含む塗料を、例えば、負極活物質層３ａ，３ｂに塗布することにより形成できる。塗布は、ドクターブレード法、またはスプレー塗布等の方法で行える。第１の多孔性絶縁層２ａおよび第２の多孔体絶縁層２ｂは、いわゆるシャットダウン機能を有していると好ましい。シャットダウン機能とは、電池内部の温度が上昇しすぎた際に、第１の多孔性絶縁層２ａおよび第２の多孔性絶縁層２ｂの細孔を塞いで、第１の多孔性絶縁層２ａおよび第２の多孔性絶縁層２ｂのイオン伝導性を消失させる機能のことをいう。
【００５１】
有機微粒子の材料としては、例えば、ポリエチレン（ＰＥ）、ポリプロピレン（ＰＰ）、エチレン−酢酸ビニル共重合体（ＥＶＡ）、エチレン−アクリル酸エチル共重合体（ＥＥＡ）、ポリ乳酸等の熱可塑性樹脂が挙げられる。
【００５２】
上記塗料は、無機微粒子をさらに含んでいてもよい。無機微粒子としては、例えば、アルミナやシリカ等の無機酸化物が挙げられる。また、有機微粒子は、上記熱可塑性樹脂と無機酸化物とを含む複合材からなる微粒子であってもよい。
【００５３】
塗料に含まれるバインダーとしては、例えば、ＰＶＤＦ、ＰＴＦＥ、ＳＢＲ等が挙げられる。尚、有機微粒子自体が接着性を有する場合、例えば、有機微粒子の材料がＥＶＡ等である場合、バインダーは、必ずしも必要ではない。
【００５４】
第１の多孔性絶縁層２ａおよび第２の多孔体絶縁層２ｂは、下記の方法で形成することもできる。（１）樹脂が溶媒（良溶媒）に溶解された樹脂溶液を、例えば、負極活物質層３ａ，３ｂに塗布した後、塗布された樹脂溶液を乾燥させる前に貧溶媒中に浸漬して、微多孔構造の樹脂塗膜（第１の多孔性絶縁層２ａおよび第２の多孔体絶縁層２ｂ）を凝集析出させる。
【００５５】
（２）上記樹脂溶液に貧溶媒または無機塩等をさらに混合し、得られた塗料を例えば負極活物質層３ａ，３ｂに塗布する。次に、負極活物質層３ａ，３ｂに塗布された塗料から良溶媒を乾燥除去し、次いで、乾燥または抽出等の方法により貧溶媒または無機塩を除去して、第１の多孔性絶縁層２ａおよび第２の多孔体絶縁層２ｂを得る。
【００５６】
樹脂溶液中の樹脂としては、例えば、ＥＶＡ、ＥＥＡ、塩素化ＰＰ等を、良溶媒としては、例えば、トルエン、テトラヒドロフラン（ＴＨＦ）等を、貧溶媒としては、例えば、水、アルコール等を、無機塩としては、例えば、ＬｉＢｒ、ＬｉＩ等を用いることができる。上記樹脂、良溶媒、貧溶媒、無機塩は、それぞれ、２種以上を混合して用いてもよい。
【００５７】
第１の塗料および第２の塗料が、上述した、有機微粒子と必要に応じてバインダーとを含む塗料である場合、第１の樹脂および第２の樹脂は、上記有機微粒子に含まれる樹脂である。第１の塗料および第２の塗料が、上述した、樹脂が溶媒（良溶媒）に溶解された樹脂溶液（貧溶媒または無機塩等が添加されたものも含む）である場合、第１の樹脂および第２の樹脂は、上記樹脂溶液中の樹脂である。
【００５８】
上記第１の樹脂および第２の樹脂の組み合わせは、負極活物質層および正極活物質層に含まれるバインダーの耐熱性等が考慮された上で、第１の樹脂の軟化点よりも第２の樹脂の軟化点が高ければ特に制限はない。
【００５９】
一般に、樹脂が共重合体である場合、その軟化点は、共重合体を構成する２種のモノマーの配合割合を調整することにより調整できる。例えば、エチレン−酢酸ビニル共重合体（ＥＶＡ）では、酢酸ビニルの配合割合を多くすれば、軟化点が低くなる。したがって、例えば、酢酸ビニルの配合量が異なる２種のＥＶＡのうち、相対的に酢酸ビニルの配合量が多いＥＶＡを第１の樹脂とし、相対的に酢酸ビニルの配合量が少ないＥＶＡを第２の樹脂として選択すればよい。
【００６０】
また、第１の樹脂および第２の樹脂のうちの少なくとも一方は、ポリエチレン（ＰＥ）、ポリプロピレン（ＰＰ）、エチレン−酢酸ビニル共重合体（ＥＶＡ）、エチレン−アクリル酸エチル共重合体（ＥＥＡ）、ポリ乳酸および塩素化ＰＰからなる群から選ばれる少なくとも１種の樹脂と、ポリスルホン、ポリエーテルスルホンおよびポリフェニルスルホンからなる群から選ばれる少なくとも１種の耐熱性樹脂とを含むポリマーブレンドであってもよい。第１の樹脂および第２の樹脂のうちの少なくとも一方は、ポリエチレン（ＰＥ）、ポリプロピレン（ＰＰ）、エチレン−酢酸ビニル共重合体（ＥＶＡ）、エチレン−アクリル酸エチル共重合体（ＥＥＡ）、ポリ乳酸および塩素化ＰＰからなる群から選ばれる少なくとも１種の樹脂と、石油炭化水素樹脂（ｐｅｔｒｏｌｅｕｍ  ｈｙｄｒｏｃａｒｂｏｎ  ｒｅｓｉｎ）、例えば、芳香族修飾脂肪族炭化水素樹脂とを含むポリマーブレンドであってもよい。また、ポリマーブレンドは、耐熱性樹脂、石油炭化水素樹脂の両方を含んでいてもよい。上記ポリマーブレンドの軟化点は、ポリマーブレンドに含まれる耐熱性樹脂や石油炭化水素樹脂の配合割合や種類等を選択することにより、調整できる。
【００６１】
尚、図１Ｂ〜Ｃでは、第１の多孔性絶縁層２ａおよび第２の多孔性絶縁層２ｂを、負極３に形成しているが、本実施形態の捲回電極の製造方法はこれに制限されない。第１の多孔性絶縁層２ａおよび第２の多孔性絶縁層２ｂのうちの少なくとも一方を正極４に形成してもよい。第２の多孔性絶縁層２ｂが正極４に形成される場合、積層体を捲回して得た捲回体を、加圧しながら、第２の樹脂の軟化点以上の温度で加熱すると、第２の多孔性絶縁層２ｂと負極３とが接合されることとなる。
【００６２】
図１Ｂでは、第１の多孔性絶縁層２ａを、負極３ａの負極活物質層３ａ上にのみ形成しているが、第１の多孔性絶縁層２ａは、負極集電体３ｃの負極活物質層３ａ側の面のうちの負極活物質層３ａが形成されていない部分の一部または全部をさらに覆うように形成してもよい。同様に、図１Ｃに示した第２の多孔性絶縁層２ｂは、負極集電体３ｃの負極活物質層３ｂ側の面のうちの負極活物質層３ｂが形成されていない部分の一部または全部をさらに覆うように形成してもよい。
【００６３】
また、図１Ｄを用いて説明した例では、積層体を正極４側が内側となるように捲回して捲回電極を得ているが、本実施形態の捲回電極の製造方法はこれに制限されない。積層体の第２の多孔性絶縁層側の反対側が内側となるのであれば、積層体を負極３が内側となるように捲回してもよい。
【００６４】
図３に、本実施形態の捲回電極の製造方法により作製された捲回電極を示している。本実施形態の捲回電極は、帯状の正極４と、帯状の負極３と、正極４と負極３の間に配置された帯状の第１の多孔性絶縁層２ａと、積層体の一方の最外層となるように配置された帯状の第２の多孔性絶縁層２ｂとを含む積層体が、例えば、積層体の第２の多孔性絶縁層２ｂ側の反対側が内側となるように捲回されている。第１の多孔性絶縁層２ａは、第１の樹脂を含む第１の塗料を塗布することにより形成されており、第２の多孔性絶縁層２ｂは、第２の樹脂を含む第２の塗料を塗布することにより形成されている。第１の多孔性絶縁層２ａは、正極４および負極３に接合されており、第２の樹脂の軟化点は、第１の樹脂の軟化点よりも高い。
【００６５】
本実施形態の捲回電極は、本実施形態の捲回電極の製造方法により作製されているので、信頼性が高い。
【００６６】
本実施形態の捲回電極では、正極４と第２の多孔性絶縁層２ｂとが接合されていてもよい。
【００６７】
次に、本実施形態の電池について図面を用いて説明する。
【００６８】
図４に、上記製造方法により作製された捲回電極１が、電解液とともに容器内に収められた電池の一例（断面図）を示している。尚、図４において、捲回電極１は、図示の都合上簡略して記載しておりハッチングも省略している。図４において、３は負極、４は正極である。
【００６９】
図４に示すように、本実施形態の電池では、蓋体９ａを含む容器９が、アルミニウム（Ａｌ）等の金属で形成されている。容器９の底部にはＰＴＦＥシート等の合成樹脂からなる絶縁体５が配置されている。蓋体９ａには、ＰＰ等の合成樹脂製の絶縁パッキング１０を介してステンレス鋼等の金属端子１１が取り付けられ、この端子１１には絶縁体１２を介してステンレス鋼等の金属製のリード板１３が取り付けられている。
【００７０】
尚、図４に示した例では、正極集電タブ７が蓋体９ａに直接溶接されることによって、容器が正極端子として機能している。また、負極集電気タブ８がリード板１３に溶接され、リード板１３を介して負極集電気タブ８と端子１１とが導通されている。端子１１は負極端子として機能している。尚、容器の材質によっては、端子の正負が逆になる場合もある。容器は、例えば、ステンレス（ＳＵＳ）製であってもよいし、後述する実施形態２において用いられる容器のように、樹脂を含んでいてもよい。
【００７１】
電解液としては、特に制限はないが、電池がＬｉイオン電池である場合、例えば、Ｌｉ塩が有機溶媒に溶解されたものが用いられる。Ｌｉ塩としては、有機溶媒中で解離してＬｉ+イオンを生成可能であり、電解液を構成要素とする電池の電圧範囲で分解等の副反応を起こさないものであれば特に制限されない。
【００７２】
Ｌｉ塩には、例えば、ＬｉＰＦ6、ＬｉＢＦ4、ＬｉＡｓＦ6、ＬｉＣｌＯ4等の無機化合物、ＬｉＮ（ＳＯ2ＣＦ3）2、ＬｉＮ（ＳＯ2Ｃ2Ｆ5）2、ＬｉＮ（ＳＯ2ＣＦ3）（ＳＯ2Ｃ4Ｆ9）、ＬｉＣ（ＳＯ2ＣＦ2）3、ＬｉＣ（ＳＯ2Ｃ2Ｆ5）3、ＬｉＰＦ6-n（Ｃ2Ｆ5）n（ｎは１から６までの整数）、ＬｉＳＯ3ＣＦ3、ＬｉＳＯ3Ｃ2Ｆ5、ＬｉＳＯ3Ｃ4Ｆ8等の有機化合物等を用いることができる。
【００７３】
有機溶媒は、Ｌｉ塩を溶解でき、電池の電圧範囲で分解等の副反応を起こさないものであれば制限されない。有機溶媒としては、例えば、エチレンカーボネート、プロピレンカーボネート、ブチレンカーボネート、ビニレンカーボネート等の環状カーボネート、ジメチルカーボネート、ジエチルカーボネート、エチルメチルカーボネート等の鎖状カーボネート、γ−ブチロラクトン等の環状エステル、ジメトキシエタン、ジグライム、トリグライム、テトラグライム等の鎖状エーテル、ジオキサン、テトラヒドロフラン、２−メチルテトラヒドロフラン等の環状エーテル、アセトニトリル、プロピオニトリル、メトキシプロピオニトリル、エトキシプロピオニトリル等のニトリル類等が挙げられる。これらの有機溶媒は、単独又は混合して用いることができる。
【００７４】
なかでも、有機溶媒は、エチレンカーボネートと鎖状カーボネートとの混合溶媒が好ましい。上記混合溶媒を用いれば、高い導電率が得られ、良好な電池特性を実現できる。
【００７５】
電解液には、安全性、サイクル性、高温貯蔵性等の特性を向上する目的で、適宜、ビニレンカーボネート類、１，３−プロパンサルトン、ジフェニルジスルフィド、シクロヘキサン、ビフェニル、フルオロベンゼン、ｔ−ブチルベンゼン等の添加剤が含まれていてもよい。
【００７６】
また、電解液は、有機溶媒に代えて、エチル−メチルイミダゾリウムトリフルオロメチルスルホニウムイミド、へプチル−トリメチルアンモニウムトリフルオロメチルスルホニウムイミド、ピリジニウムトリフルオロメチルスルホニウムイミド、グアジニウムトリフルオロメチルスルホニウムイミド等の常温溶融塩を含んでいてもよい。
【００７７】
また、電解液は、下記のホストポリマーによりゲル化されていてもよい。ホストホリマーとしては、ポリフッ化ビニリデン、フッ化ビニリデン−ヘキサフルオロプロピレン共重合体、ポリアクリロニトリル、ポリエチレンオキシド、ポリプロピレンオキシド、エチレンオキシド−プロピレンオキシド共重合体、主鎖または側鎖にエチレンオキシド鎖を含む架橋ポリマー、光及び熱により架橋可能であり側鎖にオキセタン化合物や脂環式エポキシ化合物を有する（メタ）アクリレート共重合体等が挙げられる。
【００７８】
（実施形態２）
本実施形態では、本発明の電池の製造方法の一例について説明する。
【００７９】
本実施形態の電池の製造方法では、積層体を得た後、その積層体を捲回する工程までは実施形態１の捲回電極の製造方法と同様である。したがって、本実施形態の電池の製造方法においても、実施形態１の捲回電極の製造方法と同様の効果を有する。
【００８０】
本実施形態の電池の製造方法では、図５Ａに示すように、樹脂を含む容器９１内に、上記積層体を捲回して得た捲回体１と、電解液とを入れ、容器を封止する。その後、図５Ｂに示すように、容器９１の外側から、加熱プレス機１４等で捲回体１を加圧しながら加熱して、第２の多孔性絶縁層を介して正極と負極とを接合し、捲回体１を一体化する。
【００８１】
容器９１に含まれる樹脂は、熱溶着等により容器９１の開口部を封じることができる材料、例えば、ポリエチレン、ポリプロピレン等のポリオレフィンを含んでいると好ましい。容器は、上記樹脂と金属箔とを含むラミネート構造をしていてもよい。
【００８２】
容器９１の外側から捲回体１を加圧する際の圧力について特に制限はないが、１×１０6Ｐａ〜１×１０9Ｐａが適当である。
【００８３】
容器の外側から捲回体を加熱する際の加熱温度（Ｔ4とする）は、実施形態１と同様に、２００℃未満が好ましい。熱による電極特性の劣化を抑制しながら捲回体を一体化できるからである。第１の樹脂が結晶性樹脂、例えば、エチレン−酢酸ビニル共重合体（ＥＶＡ）である場合、加熱温度Ｔ4は、第１の多孔性絶縁層の多孔性を保持する観点からは、第１の樹脂の融点未満の温度であると好ましい。第１の樹脂が非結晶性樹脂である場合、例えば、シクロオレフィンポリマー等である場合、第１の多孔性絶縁層の多孔性を保持する観点からは、加熱温度Ｔ4は、例えば、Ｔ4≦Ｔ1＋２０℃の関係を満たしていると好ましい。Ｔ1は、第１の樹脂の軟化点である。
【００８４】
正極、負極、第１の多孔性絶縁層および第２の多孔性絶縁層の材料および製造方法は、実施形態１と同様であり、電解液の材料についても、実施形態１と同様である。
【００８５】
捲回体１と電解液とを容器９１内に封入した後、捲回体１を加圧しながら加熱することにより、電解液に含まれる有機溶媒が所定の温度以上になると、第２の多孔性絶縁層に含まれる第２の樹脂は、有機溶媒に溶解し始める。第２の樹脂の有機溶媒への溶解の程度が大きくなると、より低い加熱温度で捲回体１を一体化することが可能となる。第２の樹脂と電解液に含まれる有機溶媒の組み合わせは、第２の樹脂の軟化点より低い温度で捲回体１を加熱しても、捲回体１の一体化が可能な組み合わせであることが好ましい。熱による電極特性の劣化をさらに抑制できるからである。
【００８６】
具体的には、第２の樹脂が、ＥＶＡと、ポリスルホン等の耐熱性樹脂と、芳香族修飾脂肪族炭化水素樹脂等の石油炭化水素樹脂とを含むポリマーブレンドである場合、有機溶媒は、エチレンカーボネート、プロピレンカーボネート等の環状カーボネートと、ジメチルカーボネート、エチルメチルカーボネート、ジエチルカーボネート等の鎖状カーボネートとの混合溶媒であると好ましい。
【００８７】
以下に、本発明の一例を、実施例を用いて更に詳細に説明する。
【実施例１】
【００８８】
（正極の作製）
ＬｉＣｏＯ2粉末（正極活物質）と、グラファイト粉末（導電性材料）と、ポリフッ化ビニリデン（バインダー）と、Ｎ−メチル−２−ピロリドン（溶媒）とを混合し、スラリー状の正極活物質合剤を得た。このスラリーをドクターブレード法によりアルミニウム箔（正極集電体、厚さ：２０μｍ）の両面に塗布し、乾燥した。この状態で、正極集電体の両面に塗布された正極活物質合剤の厚みはそれぞれ５０μｍであった。次いで、これらをプレス機で厚み方向に加圧し、真空オーブン中で熱処理することにより正極活物質合剤中の水分を除去して、１対の正極活物質層の間に正極集電体が配置された構造の正極を作製した。
【００８９】
（負極の作製）
黒鉛粉末（負極活物質）と、ポリフッ化ビニリデン樹脂（結着剤）と、Ｎ−メチル−２−ピロリドン（溶媒）とを混合し、スラリー状の負極活物質合剤を得た。このスラリーをドクターブレード法により銅箔（負極集電体、厚さ：２０μｍ）の両面に塗布し、乾燥した。この状態で、負極集電体の両面に塗布された負極活物質合剤の厚みはそれぞれ５０μｍであった。次いで、これらをプレス機で厚み方向に加圧し、真空オーブン中で熱処理することにより負極活物質合剤中の水分を除去して、１対の負極活物質層の間に負極集電体が配置された構造の負極を作製した。
【００９０】
（第１の多孔性絶縁層の作製）
負極の片面に、エチレン−酢酸ビニル共重合体（三井・ディポンケミカル（株）製、Ｐ１９０５、酢酸ビニル量：１９％、ＭＦＲ値：２．５ｇ／１０ｍｉｎ、軟化点：５８℃、融点：８４℃、以下「ＥＶＡ１」と略する。）を原料として高圧乳化装置を用いて作製したエマルジョン（平均粒径：２μｍ）をドクターブレード法により、厚さが１０μｍとなるように塗布し、それを乾燥した。
【００９１】
（第２の多孔性絶縁層の作製）
負極の他方の面に、エチレン−酢酸ビニル共重合体（日本ユニカー（株）製、ＮＵＣ−５４９１、酢酸ビニル量：６％、ＭＦＲ値：５．５ｇ／１０ｍｉｎ、軟化点：７８℃、以下「ＥＶＡ２」と略する。）を原料として高圧乳化装置を用いて作製したエマルジョン（平均粒径：２μｍ）をドクターブレード法により、厚さ１０μｍとなるように塗布し、それを乾燥した。
【００９２】
次に、負極と第１の多孔性絶縁層と第２の多孔性絶縁層とからなる一体化物（幅４４ｍｍ）と、正極（幅：４３ｍｍ）とを、正極と負極との間に第１の多孔性絶縁層が配置され、かつ第２の多孔性絶縁層が一方の最外層となるように重ねて積層体を形成した。次に、積層体を加熱プレス機により、５ＭＰａで加圧しながら、６５℃で１分間加熱した。次いで、正極集電タブを正極集電体に、負極集電タブを負極集電体に取り付けた。
【００９３】
次に、積層体をその正極側が内側となるように扁平状に捲回して捲回体を得た。次に、得られた捲回体を、加熱プレス機を用いて、３ＭＰａで加圧しながら、８０℃で２分間加熱して、厚さ３．６ｍｍ、幅３２ｍｍ、長さ４６ｍｍの、一体化された捲回電極を得た。
【００９４】
次に、捲回体を、厚さ４ｍｍ、幅３４ｍｍ、長さ５０ｍｍのアルミニウム缶に挿入し、正極集タブを正極端子に、負極集電機タブを負極端子にそれぞれ溶接した。
【００９５】
次に、エチレンカーボネートとエチルメチルカーボネートとが1対２の質量比で混合された混合溶媒に、ＬｉＰＦ6を、その濃度が１ｍｏｌ/リットルとなるように溶解して電解液を得た。この電解液をアルミニウム缶に注入した後、アルミニウム缶に蓋をし、レーザー封止装置を用いて封止して、角型電池を得た。
【００９６】
（比較例１）
加熱プレス機による積層体および捲回体の加熱プレスを行わないこと以外は実施例１と同様にして角型電池を作製した。
【実施例２】
【００９７】
実施例１と同様にして正極および負極を作製した。
【００９８】
（第１の多孔性絶縁層の作製）
負極の一方の負極活物質層に、実施例１で用いた「ＥＶＡ１」（軟化点：５８℃、融点：８４℃）を原料として高圧乳化装置を用いて作製したエマルジョン（平均粒径２μｍ）をドクターブレード法により厚さ１０μｍとなるように塗布し、それを乾燥して、第１の多孔性絶縁層を得た。
【００９９】
（第２の多孔性絶縁層の作製）
エチレン−酢酸ビニル共重合体（Ｅｘｘｏｎ−ＭｏｂｉｌＣｈｅｍｉｃａｌ  Ｃｏ．，製、ＥＳＣＯＲＥＮＥ（登録商標）ＵＬＴＲＡ、ＵＬ７８４０、酢酸ビニル量３３％、ＭＦＲ値：４．３ｇ／１０ｍｉｎ、融点：１０５℃）０．９ｇ、Ｅｓｃｏｒｅｚ（登録商標）２５９６（芳香族修飾脂肪族炭化水素樹脂）（Ｅｘｘｏｎ−ＭｏｂｉｌＣｈｅｍｉｃａｌ  Ｃｏ．，製）０．３６ｇ、およびポリスルホン（Ｓｃｉｅｎｔｉｆｉｃ  Ｐｏｌｙｍｅｒ  Ｐｒｏｄｕｃｔｓ  Ｉｎｃ．，製、重量平均分子量（Ｍｗ）：８０，０００）４．１４ｇを、テトラヒドロフラン（ＴＨＦ）４０ｇに溶解した。得られた溶液に、ヒュームドシリカ１．００ｇを添加し、この混合物を一晩攪拌して、スラリーを得た。次に、このスラリーに臭化リチウム（ＬｉＢｒ）７．００ｇを添加して溶解した。次に、得られたスラリーをドクターブレード法により厚さ１５μｍとなるように負極の他方の負極活物質層に塗布し、塗布されたスラリーを室温下に放置してＴＨＦを自然乾燥した。次いで、乾燥されたスラリーを直ぐに水中に１時間浸漬して、ＬｉＢｒを除去し、エチレン−酢酸ビニル共重合体と、芳香族修飾脂肪族炭化水素樹脂と、ポリスルホンとを含むポリマーブレンド（軟化点：１２５℃）を含む第２の絶縁性多孔層を得た。
【０１００】
次に、負極と第１と多孔性絶縁層と第２の多孔性絶縁層とからなる一体化物（幅４４ｍｍ）と、正極（幅４３ｍｍ）とを、正極と負極との間に第１と多孔性絶縁層が配置され、かつ第２の多孔性絶縁層が一方の最外層となるように重ねて積層体を形成した。次に、積層体を加熱プレス機により、３ＭＰａで加圧しながら、７５℃で１分間加熱した。次いで、正極集電タブを正極集電体に、負極集電タブを負極集電体に取り付けた。
【０１０１】
次に、積層体をその正極側が内側となるように扁平状に捲回して捲回体を得た。捲回体の厚みは３．６ｍｍであり、幅は３２ｍｍであり、長さは４６ｍｍであった。この捲回体を電解液と伴に、三層構造のラミネートフィルム（ポリエステル−アルミニウム−変性ポリオレフィン）を用いて作製された容器内に収め、容器を熱により封止した。次いで、加熱プレス機を用いて、容器の外側から、捲回体を、１．５ＭＰａで加圧しながら、８０℃で１０分間加熱して、電池を得た。電解液には、実施例１で用いた電解液と同じものを用いた。
【０１０２】
（比較例２）
加熱プレス機による積層体および捲回体の加熱プレスを、行なわないこと以外は実施例２と同様にして電池を作製した。
【０１０３】
実施例１および２、比較例１および２の電池をそれぞれ１０個作製し、それらについて下記の方法に従って充放電特性を調べた。実施例１および２の電池では、正常な充放電が行え、充放電を１００サイクル行っても、短絡等の異状は見られなかった。一方、比較例１の電池は、１０個中５個が内部短絡を起こして充放電できなかった。比較例２の電池では、初回の充放電を行った際に、１０個中３個が短絡し、３０サイクル目の充放電で残り7個のうちの４個が短絡した。これらの結果より、実施例１および２の電池は、比較例１および２の電池よりも、短絡が抑制されており、信頼性が高いことが確認できた。
【０１０４】
［充放電試験］
２５℃の雰囲気下で、５００ｍＡの定電流で電池電圧が４．２Ｖとなるまで充電した後、電流値が１０ｍＡとなるまで定電圧方式で充電した。その後、５００ｍＡの定電流で電池電圧が３Ｖとなるまで放電した。これを１サイクルとして、充放電を１００サイクル行った。
【産業上の利用可能性】
【０１０５】
本発明では、高容量化が可能であり、短絡が抑制された、信頼性の高い捲回電極および電池を提供できるので、本発明の捲回電極およびその製造方法、並びに電池の製造方法は、有用である。
【図面の簡単な説明】
【０１０６】
【図１】Ａ〜Ｄは、本発明の捲回電極の製造方法の一例を示す工程別断面図
【図２】図１Ｄに示した積層体の概略平面図
【図３】本発明の捲回電極の一例を示す断面図
【図４】本発明の捲回電極の一例を用いた電池の断面図
【図５】Ａ〜Ｂは、本発明の電池の製造方法の一例を示す工程別断面図
【符号の説明】
【０１０７】
１          捲回電極
２ａ        第１の多孔性絶縁層
２ｂ        第２の多孔性絶縁層
３          負極
３ａ，３ｂ  負極活物質層
３ｃ        負極集電体
４          正極
４ａ，４ｂ  正極活物質層
４ｃ        正極集電体
７          正極集電タブ
８          負極集電タブ
９、９１    容器
【図１】
2006164883.tif 000003
【図２】
2006164883.tif 000004
【図３】
2006164883.tif 000005
【図４】
2006164883.tif 000006
【図５】
2006164883.tif 000007